DE - C 101 23 566 에 개시 된 오스테나이트 계 내열성 니켈 계 합금 은 다음 의 질량 % 조성 을 가진다 : 0 . 03 - 0 . 1 % C , 최대 0 . 005 % S , 최대 0 . 05 % N , 25 - 35 % Cr , 최대 0 . 2 % Mn , 최대 0 . 1 % Si , 최대 0 . 2 % Mo , 2 - 3 % Ti , 0 . 02 - 1 . 1 % Nb , 최대 0 . 1 % Cu , 최대 1 % Fe , 최대 0 . 08 % P , 0 . 9 - 1 . 3 % Al , 최대 0 . 01 % Mg , 0 . 02 - 0 . 1 % Zr , 최대 0 . 2 % Co , Al + Ti + Nb 의 합 은 3 . 5 % 이상 , 나머지 는 Ni 및 공정 관련 불순물 이 다 . 상기 합금 은 질량 % 로 0 . 001 - 0 . 005 % B , 0 . 01 - 0 . 04 % Hf , 및 0 . 01 - 0 . 04 % Y 이 추가 되 어 있 는 것 이 특징 이 다 .